a経パイル織物によって構成され、b対を成す細い地経糸11と太い地経糸12が、織幅方向に繰り返して配列されており、cその対を成す細い地経糸11と太い地経糸12の間にパイル糸17が配置されており、dその対を成す細い地経糸11と太い地経糸12が共に上を越える緯糸13fの下をパイル糸17が潜り抜けており、eその緯糸13fの下を潜り抜けたパイル糸17が、その下に潜り抜けた緯糸13fに係止されてパイル片14を形成しており、fパイル糸17が下に潜っている緯糸13fの前後に織り込まれている合計2本の緯糸の中の少なくとも1本の緯糸の上を太い地経糸12が上を越えており、gパイル糸17が下に潜っている緯糸13fの前後に織り込まれている合計2本の緯糸の中で、太い地経糸12が上を越えている緯糸の本数nが、パイル糸17が下に潜っている緯糸13fの前後に織り込まれている合計2本の緯糸の中で、細い地経糸11が上を越えている緯糸の本数mに比して多いことを特徴とする液晶パネル基板用ラビング材。細い地経糸11の織縮み率αが太い地経糸12の織縮み率βよりも多い請求項1に記載の液晶パネル基板用ラビング材。細い地経糸11の繊度dtexの平方根と細い地経糸11の配列密度本/2.54cmとの積と、太い地経糸12の繊度dtexの平方根と太い地経糸12の配列密度本/2.54cmとの積との和として算定される地経糸のカバーファクターが500以上である請求項1~2の何れかに記載の液晶パネル基板用ラビング材。太い地経糸12の繊度が細い地経糸11の繊度の1.2倍以上であり10倍以下である請求項1~3の何れかに記載の液晶パネル基板用ラビング材。1緯糸13fの下を潜り抜けたパイル糸17が形成しているパイル片14がルーズパイル15であり、2パイル片14を係止している緯糸13fの上を越えている細い地経糸11が、そのパイル片14を係止している緯糸13fの上だけを越えており、そのパイル糸17が下に潜っている緯糸13fの前後に織り込まれている合計2本の何れの緯糸の上をも越えておらず、3パイル片14を係止している緯糸13fの上を越えている太い地経糸12が、そのパイル糸17が下に潜っている緯糸13fの前後に織り込まれている合計2本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが2本であることを特徴とする請求項1~4の何れかに記載の液晶パネル基板用ラビング材。1緯糸13fの下を潜り抜けたパイル糸17が形成しているパイル片14がルーズパイル15であり、2パイル片14を係止している緯糸13fの上を越えている細い地経糸11が、そのパイル片14を係止している緯糸13fの前後に織り込まれている合計2本の緯糸の中の何れか1本の緯糸の上を越えており、3パイル片14を係止している緯糸13fの上を越えている太い地経糸12が、そのパイル糸17が下に潜っている緯糸13fの前後に織り込まれている合計2本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが1本であることを特徴とする請求項1~4の何れかに記載の液晶パネル基板用ラビング材。1緯糸13fの下を潜り抜けたパイル糸17が形成しているパイル片14がルーズパイル15であり、2パイル片14を係止している緯糸13fの上を越えている細い地経糸11が、そのパイル片14を係止している緯糸13fの上だけを越えており、そのパイル糸17が下に潜っている緯糸13fの前後に織り込まれている合計2本の何れの緯糸の上をも越えておらず、3パイル片14を係止している緯糸13fの上を越えている太い地経糸12が、そのパイル糸17が下に潜っている緯糸13fの前後に織り込まれている合計2本の緯糸の中の何れか1本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが1本であることを特徴とする請求項1~4の何れかに記載の液晶パネル基板用ラビング材。1単位緯糸本数が、順次繰り返して織り込まれる4本の緯糸によって構成されており、2太い地経糸12が、単位緯糸4本中の1本の緯糸の下を潜り、単位緯糸4本中の3本の緯糸の上を続けて越えており、3細い地経糸11が、太い地経糸12が続けて越える3本の緯糸の中の最初に織り込まれる1本の緯糸13fと最後に織り込まれる1本の緯糸13fの中間で織り込まれる1本の緯糸と、太い地経糸12が潜る1本の緯糸の下を潜り、太い地経糸12が続けて越える3本の緯糸の中の最初に織り込まれる1本の緯糸13fと最後に織り込まれる1本の緯糸13fとの合計2本の緯糸13f13fの上を越えており、4パイル糸17が、細い地経糸11と太い地経糸12が共に越える単位緯糸4本中の3本の緯糸の中の最初に織り込まれる1本の緯糸13fと最後に織り込まれる1本の緯糸13fの下に潜り抜ける共に、単位緯糸4本中の3本の緯糸の中の最初に織り込まれる1本の緯糸13fと最後に織り込まれる1本の緯糸13fの中間で織り込まれる1本の緯糸の上を越え、単位緯糸4本中の3本の緯糸の中の最初に織り込まれる1本の緯糸13fと最後に織り込まれる1本の緯糸13fに係止されたファーストパイル16を形成しており、5パイル糸17を係止している単位緯糸4本中の3本の緯糸の中の最初に織り込まれる1本の緯糸13fと最後に織り込まれる1本の緯糸13fの上を越えている細い地経糸11が、そのパイル片14を係止している単位緯糸4本中の3本の緯糸の中の最初に織り込まれる1本の緯糸13fと最後に織り込まれる1本の緯糸13fの合計2本の緯糸13f13fの上だけを越えており、そのパイル糸17が下に潜っている緯糸13fの前後に織り込まれている緯糸の上を越えておらず、6パイル片14を係止している2本の緯糸13f13fの上を越えている太い地経糸12が、そのパイル片14を係止している単位緯糸4本中の3本の緯糸の中の最初に織り込まれる1本の緯糸13fと最後に織り込まれる1本の緯糸13fとの2本の緯糸13f13fと、その2本の緯糸13f13fの間で織り込まれる1本の緯糸との合計3本の緯糸の上を越えており、7パイル糸17が下に潜っている単位緯糸4本中の3本の緯糸の中の最初に織り込まれる1本の緯糸13fと最後に織り込まれる1本の緯糸13fの各緯糸13f13fの前後に織り込まれている合計4本の緯糸の中で、太い地経糸12が上を越えている緯糸の本数nと、細い地経糸11が上を越えている緯糸の本数mとの差n-mが1本であることを特徴とする請求項1~4の何れかに記載の液晶パネル基板用ラビング材。先願ラビング材では、2本緯畦織組織のベース織地に1本のパイル糸を間に挟んで細い地経糸11と太い地経糸12が1組となって繰り返し配置されている。パイル片がベース織地に沈み込む沈込部では、その沈込部を押さえてパイル片14を係止する緯糸13は、そのパイル片14を間に挟んで隣り合う左右片側の太い地経糸12の下に潜り、その左右隣り合う他の片側の細い地経糸11の上を越えている。太い地経糸12は、細い地経糸11との繊度の差に応じて、その間に挟まれたパイル糸のパイル片14の根元に強く乗り掛かっている。その乗り掛かる程度に応じて、細い地経糸11と太い地経糸12の間に挟まれたパイル片14は、その乗り掛かる太い地経糸12によって細い地経糸側11へと押し倒され、緯糸13の長さ方向、即ち、経パイル織物の織幅方向Wに傾斜する図7参照。先願ラビング材のパイル片14の織幅方向に傾斜は、細い地経糸11と太い地経糸12との繊度の差に起因する。従って、傾斜の度合いを強くするためには、太い地経糸12の繊度を太くすることになる。そのように、太い地経糸12の繊度を太くするためには、地経糸密度を粗くせざるを得なくなる。そして、地経糸密度を粗くする場合、ラビング材のパイル密度も粗くなる。先願ラビング材のベース織地には、そのベース織地が2本緯畦織組織に成る関係上、緯糸13の上を越える2本1組の太い地経糸12と細い地経糸11が市松模様状に現われる図6a参照。パイル片14はルーズパイル15を構成しているので、その構成するルーズパイル15も2本1組の太い地経糸12と細い地経糸11に合わせて市松模様状に並ぶ。従って、全てのパイル糸の形成するカットパイルは、同じ緯糸に沿って一直線上には並ばず、隣り合うパイル糸のカットパイルが各緯糸13の上に交互に現われる。そして、その交互するカットパイルとカットパイルの間に無パイルスペース80が現われる。そのようにパイル面には、無パイルスペース80が市松模様状に発生する。そのように、パイル面に無パイルスペース80が市松模様状に発生するラビング材では、緯糸密度を緻密にしても、パイル密度を緻密にすることは出来ない。先願ラビング材のベース織地は、2本の地経糸1112が引き揃え状態の組を成して2本の緯糸1313の上を越える毎に次の2本の緯糸1313の下を潜る2本緯畦2/2緯畦織組織によって構成されている。従って、パイル片を形成したパイル糸が1本の緯糸13の下を潜り、次の1本の緯糸13の上を越え、次の1本の緯糸13の下を潜り抜けて再度パイル片を形成するファーストパイルの経パイル織物に、先願ラビング材のベース織地を適用することは出来ない。そこで、先願ラビング材を改善するために次の点が検討された。1細い地経糸11と太い地経糸12との繊度の差だけによらず、ベース織地の織組織の点でもパイル片14を織幅方向Wに傾斜し易くする。2パイル片14を織幅方向Wに一層強く傾斜させる。3先願ラビング材をファーストパイルにも適用し得るようにする。4先願ラビング材の交互するルーズパイル15とルーズパイル15の間の無パイルスペース80図6b参照を解消する。上記の先願ラビング材を改善点を検討する過程において、次の知見が得られた。1細い地経糸11が上を越える緯糸の本数を2本から減らして1本にし、太い地経糸12が上を越える緯糸の本数を2本から1本増やして3本にすることが望ましい。2太い地経糸12が上を越える緯糸の本数を2本から1本増やして3本にする場合、図1に図示するように、パイル片14を係止している緯糸13の上を越える細い地経糸11が、緯糸13の上を越える太い地経糸12の下に喰い込み易い状態になる。3太い地経糸12が上を越える緯糸の本数を2本から1本増やして3本にする場合、図1に図示するように、パイル片14を係止している緯糸13の上を越える太い地経糸12も、緯糸13の上を越える細い地経糸11の上に食み出し、細い地経糸11の上に被さり易い状態になる。4太い地経糸12の下に喰い込み易くなった細い地経糸11に覆い被さるように、細い地経糸11の上に食み出て被さり易くなった太い地経糸12にパイル片14が押し倒され易くなる。従って、本発明に係る液晶パネル基板用ラビング材は、a経パイル織物によって構成され、b対を成す細い地経糸11と太い地経糸12が、織幅方向に繰り返して配列されており、cその対を成す細い地経糸11と太い地経糸12の間にパイル糸17が配置されており、dその対を成す細い地経糸11と太い地経糸12が共に上を越える緯糸13fの下をパイル糸17が潜り抜けており、eその緯糸13fの下を潜り抜けたパイル糸17が、その下に潜り抜けた緯糸13fに係止されてパイル片14を形成しており、fパイル糸17が下に潜っている緯糸13fの前後に織り込まれている合計2本の緯糸の中の少なくとも1本の緯糸の上を太い地経糸12が上を越えており、gパイル糸17が下に潜っている緯糸13fの前後に織り込まれている合計2本の緯糸の中で、太い地経糸12が上を越えている緯糸の本数nが、パイル糸17が下に潜っている緯糸13fの前後に織り込まれている合計2本の緯糸の中で、細い地経糸11が上を越えている緯糸の本数mに比して多いことを第1の特徴とする。本発明に係る液晶パネル基板用ラビング材の第2の特徴は、上記第1の特徴に加えて、細い地経糸11の織縮み率αが太い地経糸12の織縮み率βよりも多い点にある。本発明に係る液晶パネル基板用ラビング材の第3の特徴は、上記第1と第2の何れかの特徴に加えて、細い地経糸11の繊度dtexの平方根と細い地経糸11の配列密度本/2.54cmとの積と、太い地経糸12の繊度dtexの平方根と太い地経糸12の配列密度本/2.54cmとの積との和として算定される地経糸のカバーファクターが500以上である点にある。本発明に係る液晶パネル基板用ラビング材の第4の特徴は、上記第1と第2と第3の何れかの特徴に加えて、太い地経糸12の繊度が細い地経糸11の繊度の1.2倍以上であり10倍以下である点にある。本発明に係る液晶パネル基板用ラビング材の第5の特徴は、上記第1と第2と第3と第4の何れか特徴に加えて、1緯糸13fの下を潜り抜けたパイル糸17が形成しているパイル片14がルーズパイル15であり、2パイル片14を係止している緯糸13fの上を越えている細い地経糸11が、そのパイル片14を係止している緯糸13fの上だけを越えており、そのパイル糸17が下に潜っている緯糸13fの前後に織り込まれている合計2本の何れの緯糸の上をも越えておらず、3パイル片14を係止している緯糸13fの上を越えている太い地経糸12が、そのパイル糸17が下に潜っている緯糸13fの前後に織り込まれている合計2本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが2本である点にある。本発明に係る液晶パネル基板用ラビング材の第6の特徴は、上記第1と第2と第3と第4の何れか特徴に加えて、1緯糸13fの下を潜り抜けたパイル糸17が形成しているパイル片14がルーズパイル15であり、2パイル片14を係止している緯糸13fの上を越えている細い地経糸11が、そのパイル片14を係止している緯糸13fの前後に織り込まれている合計2本の緯糸の中の何れか1本の緯糸の上を越えており、3パイル片14を係止している緯糸13fの上を越えている太い地経糸12が、そのパイル糸17が下に潜っている緯糸13fの前後に織り込まれている合計2本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが1本である点にある。本発明に係る液晶パネル基板用ラビング材の第7の特徴は、上記第1と第2と第3と第4の何れか特徴に加えて、1緯糸13fの下を潜り抜けたパイル糸17が形成しているパイル片14がルーズパイル15であり、2パイル片14を係止している緯糸13fの上を越えている細い地経糸11が、そのパイル片14を係止している緯糸13fの上だけを越えており、そのパイル糸17が下に潜っている緯糸13fの前後に織り込まれている合計2本の何れの緯糸の上をも越えておらず、3パイル片14を係止している緯糸13fの上を越えている太い地経糸12が、そのパイル糸17が下に潜っている緯糸13fの前後に織り込まれている合計2本の緯糸の中の何れか1本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが1本である点にある。本発明に係る液晶パネル基板用ラビング材の第8の特徴は、上記第1と第2と第3と第4の何れか特徴に加えて、1単位緯糸本数が、順次繰り返して織り込まれる4本の緯糸によって構成されており、2太い地経糸12が、単位緯糸4本中の1本の緯糸の下を潜り、単位緯糸4本中の3本の緯糸の上を続けて越えており、3細い地経糸11が、太い地経糸12が続けて越える3本の緯糸の中の最初に織り込まれる1本の緯糸13fと最後に織り込まれる1本の緯糸13fの中間で織り込まれる1本の緯糸と、太い地経糸12が潜る1本の緯糸の下を潜り、太い地経糸12が続けて越える3本の緯糸の中の最初に織り込まれる1本の緯糸13fと最後に織り込まれる1本の緯糸13fとの合計2本の緯糸13f13fの上を越えており、4パイル糸17が、細い地経糸11と太い地経糸12が共に越える単位緯糸4本中の3本の緯糸の中の最初に織り込まれる1本の緯糸13fと最後に織り込まれる1本の緯糸13fの下に潜り抜ける共に、単位緯糸4本中の3本の緯糸の中の最初に織り込まれる1本の緯糸13fと最後に織り込まれる1本の緯糸13fの中間で織り込まれる1本の緯糸の上を越え、単位緯糸4本中の3本の緯糸の中の最初に織り込まれる1本の緯糸13fと最後に織り込まれる1本の緯糸13fに係止されたファーストパイル16を形成しており、5パイル糸17を係止している単位緯糸4本中の3本の緯糸の中の最初に織り込まれる1本の緯糸13fと最後に織り込まれる1本の緯糸13fの上を越えている細い地経糸11が、そのパイル片14を係止している単位緯糸4本中の3本の緯糸の中の最初に織り込まれる1本の緯糸13fと最後に織り込まれる1本の緯糸13fの合計2本の緯糸13f13fの上だけを越えており、そのパイル糸17が下に潜っている緯糸13fの前後に織り込まれている緯糸の上を越えておらず、6パイル片14を係止している2本の緯糸13f13fの上を越えている太い地経糸12が、そのパイル片14を係止している単位緯糸4本中の3本の緯糸の中の最初に織り込まれる1本の緯糸13fと最後に織り込まれる1本の緯糸13fとの2本の緯糸13f13fと、その2本の緯糸13f13fの間で織り込まれる1本の緯糸との合計3本の緯糸の上を越えており、7パイル糸17が下に潜っている単位緯糸4本中の3本の緯糸の中の最初に織り込まれる1本の緯糸13fと最後に織り込まれる1本の緯糸13fの各緯糸13f13fの前後に織り込まれている合計4本の緯糸の中で、太い地経糸12が上を越えている緯糸の本数nと、細い地経糸11が上を越えている緯糸の本数mとの差n-mが1本である点にある。本発明では、パイル糸17が下に潜っている緯糸13fの前後に織り込まれている合計2本の緯糸の中の少なくとも1本の緯糸の上を太い地経糸12が上を越えている。又、本発明では、パイル糸17が下に潜っている緯糸13fに前後して織り込まれており、パイル糸17が下に潜っている緯糸13fを含み、太い地経糸12が上を越える緯糸の本数nが、パイル糸17が下に潜っている緯糸13fを含み、細い地経糸11が上を越える緯糸の本数mよりも多い。そして、経糸密度が緻密で地経糸のカバーファクターが500以上の経パイル織物では、平行に並んだ細い地経糸11と太い地経糸12が織幅方向Wに押し合っている。そのため、パイル片14を係止している緯糸13fの上を越える細い地経糸11が、その細い地経糸11と対を成し、その細い地経糸11と隣り合って緯糸13fの上を越える太い地経糸12の下に喰い込み易い状態になる図1参照。一方、そのパイル片14を係止している緯糸13fの上を越える太い地経糸12も、その太い地経糸12と対を成し、その太い地経糸12と隣り合って緯糸13fの上を越える細い地経糸11の上に食み出て被さり易い状態になる図1参照。上記の通り、パイル糸17が潜っている緯糸に前後して太い地経糸12と共に細い地経糸11が上を越えており、パイル糸17が潜っている緯糸に前後して織り込まれている緯糸の本数mに比して、パイル糸17が潜っている緯糸に前後して織り込まれており、パイル糸17が潜る緯糸に前後して太い地経糸12が上を越える緯糸の本数nを多くする。そのように、細い地経糸11が上を越える緯糸の本数mに比して、太い地経糸12が上を越えている緯糸の本数nを多くすると、パイル片14は、上に食み出て被さり易くなった太い地経糸12に押し倒され、下に喰い込み易くなった細い地経糸11に覆い被さる恰好になる図1。その結果、先願ラビング材に比して、パイル片14が織幅方向Wに強く傾斜した液晶パネル基板用ラビング材が得られる。そのように、細い地経糸11が上を越える緯糸の本数mに比して、太い地経糸12が上を越えている緯糸の本数nを多くする場合、ラビング材の織成過程において、細い地経糸11に比して太い地経糸12に強い張力を作用させ、太い地経糸12の織縮み率βに比して細い地経糸11の織縮み率αを多くする。そのように、太い地経糸12の織縮み率βに比して細い地経糸11の織縮み率αを多くすると、織縮み率βが少なく緊張状態にある太い地経糸側12から織縮み率αが多く弛緩状態にある細い地経糸側11へとパイル片14が倒れ易くなる。その結果、先願ラビング材に比してパイル片14が織幅方向Wに強く傾斜した液晶パネル基板用ラビング材が得られる。経パイル織物の地経糸のカバーファクターが500以上になると、対を成す細い地経糸11と太い地経糸12の間で織幅方向Wに作用する押圧力が強まり、その押圧力を受けてパイル片30が細い経糸側22へと押し倒され易く傾斜し易くなる。その結果、パイル片14が織幅方向Wに強く傾斜した液晶パネル基板用ラビング材が得られる。太い地経糸12の繊度を、細い地経糸11の繊度の1.2倍以上10倍以下にすると、太い地経糸12が、その太い地経糸12と対を成す細い地経糸11との繊度の差に応じて、パイル糸のパイル片14の根元に乗り掛かり易くなる。又、太い地経糸12と細い地経糸11との繊度差に応じて、パイル片30が細い経糸側22へと押し倒され易く、又、パイル片30が細い経糸側22へと傾斜し易くなる。従って、本発明によると、パイル片14が織幅方向Wに強く傾斜した液晶パネル基板用ラビング材が得られる。本発明においては、単位緯糸本数を順次繰り返して織り込まれる4本とし、パイル糸17が下に潜っている緯糸13fの前後に織り込まれている合計2本の緯糸の中の1本の緯糸の上を細い地経糸11が越え、そのパイル糸17が下に潜っている緯糸13fの前後に織り込まれている合計2本の緯糸の上を太い地経糸12が越え、その太い地経糸12が越える緯糸の本数nを細い地経糸11が上を越える緯糸の本数mを1本多くし、パイル糸17が下に潜っている緯糸13fを含み、太い地経糸12が越える緯糸の合計本数を3本にする場合、1その太い地経糸12が越える3本の緯糸の中の最初に織り込まれる1本の緯糸13fと最後に織り込まれる1本の緯糸13fの上を太い地経糸12と共に越え、3本の緯糸の中の最初に織り込まれる1本の緯糸13fと最後に織り込まれる1本の緯糸13fの中間で織り込まれる1本の緯糸の下を潜り抜けるように細い地経糸11を織り込み、2太い地経糸12が越える3本の緯糸の中の最初に織り込まれる1本の緯糸13fと最後に織り込まれる1本の緯糸13fの下に潜り抜けて抑えられ、3本の緯糸の中の最初に織り込まれる1本の緯糸13fと最後に織り込まれる1本の緯糸13fの中間で織り込まれる1本の緯糸の上を越えるようにパイル17を織り込み、3太い地経糸12が越える3本の緯糸の中の最初に織り込まれる緯糸13fと最後に織り込まれる緯糸13fとの2本の緯糸13f13fに係止されるファーストパイル16を、4本の緯糸につき1個の割合で地経糸の長さ方向、即ち、製織方向Lに繰り返し形成することが可能になる図5参照。従って、本発明によると、ファーストパイル16のパイル片1414が織幅方向Wに強く傾斜してベース織地から抜け難く、耐久性に優れたラビング材が得られる。ファーストパイル16は、太い地経糸12が上を越える3本の緯糸と、その3本の緯糸に続く太い地経糸12が下に潜る1本の緯糸との4本の単位緯糸につき1個の割合で製織方向Lに繰り返し形成される。その繰り返し形成されて製織方向Lにおいて前後する2個のファーストパイル1616の間において、下に潜る太い地経糸12の上を越えてパイル面に露出することになる緯糸は、その前後するファーストパイル16のパイル片14とファーストパイル16のパイル片14’に覆われる。従って、製織方向Lにおいて前後する2個のファーストパイル1616の間に織り込まれる緯糸は、無パイルスペースとなってパイル面に現れることはない。従って、本発明によると、ファーストパイル16に覆われた無パイルスペースのないラビング材が得られる。本発明において、地経糸の織縮み率θ:は、織縮み率を測定しようとする織物ラビング材の経糸方向Lの寸法Laを測定し、次いで、その織縮み率を測定しようとする織物ラビング材を分解して地経糸を取り出し、その取り出した地経糸の寸法Lbを測定し、その取り出した地経糸の寸法Lbと織物ラビング材の経糸方向Lの寸法Laとの差Lb-Laを織物ラビング材の経糸方向の寸法Laで除した値に100を掛けた積[θ=100×Lb-La÷La]として算定される。その地経糸の織縮み率θが少ないことは、地経糸が曲折することなく、地経糸が一直線状に強く緊張された状態で織り込まれていることを意味する。それとは逆に、地経糸の織縮み率θが多いことは、地経糸が弛緩した状態で織り込まれており、織物ラビング材の中で曲折した状態にあることを意味する。太い地経糸12の織縮み率βに比して細い地経糸11の織縮み率αを多くし、緊張状態にある太い地経糸側12から織縮み率αが多く弛緩状態にある細い地経糸側11へとパイル片14を倒れ易くするためには、太い地経糸12の織縮み率βが5以下に、好ましくは2以下に、更に好ましくは零β=0になるように、織物ラビング材の織成過程において、太い地経糸12を十分に緊張させて織り込む。更に、太い地経糸側12から織縮み率αが多く弛緩状態にある細い地経糸側11へとパイル片14を倒れ易くするためには、細い地経糸11の織縮み率αと太い地経糸12の織縮み率βとの差α-βが5以上に、好ましくは10以上に、更に好ましくは13以上になるようにする。細い地経糸11と太い地経糸12の間で織幅方向Wに作用する押圧力が強まり、その押圧力を受けてパイル片30が細い経糸側22へと押し倒され易くするには、経パイル織物の地経糸のカバーファクターを600~2000に、好ましくは700~1200にする。その細い地経糸11と太い地経糸12の間で作用する押圧力を固定するために、液晶パネル基板用ラビング材は、経パイル織物の裏面に接着性樹脂組成物を塗布して仕上げられる。太い地経糸12は、その太い地経糸12と対を成す細い地経糸11との繊度の差に応じて、パイル糸のパイル片14の根元に乗り掛かり易くなる。又、対を成す太い地経糸12と細い地経糸11との繊度差に応じて、パイル片30が細い経糸側22へと押し倒され易く、又、パイル片30が細い経糸側22へと傾斜し易くなる。しかし、太い地経糸12の繊度を細い地経糸11の繊度の4倍以上にする場合、細い地経糸11と太い地経糸12とのテンション差によって平坦なラビング材が得難くなる。その点を考慮して、細い地経糸11と太い地経糸12との繊度差は、太い地経糸12の繊度dtexが細い地経糸11の繊度dtexの1.2倍~4.0倍に、好ましくは1.4~3.0倍になるようにする。パイルや緯糸や経糸には繊度太さが59dtex100綿番手~590dtex10綿番手の糸条を使用するとよい。パイル糸には、セルロース系繊維やポリエステルマルチフィラメントを主材とする糸条を使用することが望ましい。太い地経糸12と対を成す細い地経糸11が上を越える緯糸の本数が、その対を成す太い地経糸12が上を越える緯糸の本数よりも少なければ少ない程、そして、太い地経糸12が上を越える緯糸の本数が、その対を成す細い地経糸11が上を越える緯糸の本数よりも多ければ多い程、緯糸の上を越えている細い地経糸11が、織幅方向Wに向けて移動して複数本の緯糸を上を越えている太い地経糸12の下に喰い込み易くなる。又、太い地経糸12と対を成す細い地経糸11が上を越える緯糸の本数が、その対を成す太い地経糸12が上を越える緯糸の本数よりも少なければ少ない程、そして、太い地経糸12が上を越える緯糸の本数が、その対を成す細い地経糸11が上を越える緯糸の本数よりも多ければ多い程、太い地経糸12が緯糸13の上に覆い被さり易くなる。又、太い地経糸12と対を成す細い地経糸11が上を越える緯糸の本数が、その対を成す太い地経糸12が上を越える緯糸の本数よりも少なければ少ない程、そして、太い地経糸12が上を越える緯糸の本数が、その対を成す細い地経糸11が上を越える緯糸の本数よりも多ければ多い程、細い地経糸11が太い地経糸12の下に喰い込み易くなる。又、太い地経糸12が緯糸13の上に覆い被さり易くなる程度に応じて、パイル片30は、細い経糸側22へと押し倒され易く、又、細い経糸側22へと傾斜し易くなる。従って、太い地経糸12が上を越える緯糸の本数は、多ければ多い程よい。しかし、その太い地経糸12が上を越える緯糸の本数が余り多くなると、太い地経糸12がベース織地の表面に弛み出た恰好になり、太い地経糸12からパイル片30に向けて作用する押圧力が弱まる。この点を考慮し、太い地経糸12が上を越える緯糸の本数は、5本以下に、好ましくは、図2~図5に示すように、3本にする。図2は、1緯糸13fの下を潜り抜けたパイル糸17がルーズパイル15を形成しており、2パイル片14を係止している緯糸13fの上を越えている細い地経糸11が、そのパイル片14を係止している緯糸13fの上だけを越えており、そのパイル糸17が下に潜っている緯糸13fの前後に織り込まれている合計2本の何れの緯糸の上をも越えておらず、3パイル片14を係止している緯糸13fの上を越えている太い地経糸12が、そのパイル糸17が下に潜っている緯糸13fの前後に織り込まれている合計2本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが2本である液晶パネル基板用ラビング材を図示している。図2に図示する液晶パネル基板用ラビング材において、緯糸は、順次繰り返して織り込まれる第1緯糸13aと第2緯糸13bと第3緯糸13cと第4緯糸13dとの4本の緯糸を単位緯糸として構成されている。3本1組の細い地経糸11aとパイル糸17aと太い地経糸12aが単位緯糸と共に構成する織組織図2b参照と、織幅方向Wにおいて隣り合う他の3本1組の細い地経糸11bとパイル糸17bと太い地経糸12bが単位緯糸と共に構成する織組織図2c参照と、単位緯糸の緯糸2本に相当する半リピート分だけ製織方向Lにおいて位相を異にしている。織幅方向Wの片側の細い地経糸11aは、第1緯糸13aと第2緯糸13bと第3緯糸13cの下に続けて潜り、第4緯糸13dの上を越えている。その片側の太い地経糸12aは、第1緯糸13aの上を越え、第2緯糸13bの下に潜り、第3緯糸13cと第4緯糸13dの上を続けて越えている。その片側のパイル糸17aは、第4緯糸13dの下を潜り抜け、その下を潜り抜けた緯糸13d13fに係止された一対のパイル片1414に成るルーズパイル15aを形成している。それらの細い地経糸11aとパイル糸17aと太い地経糸12aに隣り合う他の組の細い地経糸11bは、第1緯糸13aの下に潜り、第2緯糸13bの上を越え、第3緯糸13cと第4緯糸13dの下に続けて潜っている。その隣り合う他の組の太い地経糸12bは、第1緯糸13aと第2緯糸13bと第3緯糸13cの上を続けて越え、第4緯糸13dの下に潜っている。その隣り合う他の組のパイル糸17bは、第2緯糸13bの下を潜り抜け、その下を潜り抜けた緯糸13b13fに係止された一対のパイル片1414に成るルーズパイル15bを形成している。図3は、1緯糸13fの下を潜り抜けたパイル糸17がルーズパイル15を形成しており、2パイル片14を係止している緯糸13fの上を越えている細い地経糸11が、そのパイル片14を係止している緯糸13fの前後に織り込まれている合計2本の緯糸の中の何れか1本の緯糸の上を越えており、3パイル片14を係止している緯糸13fの上を越えている太い地経糸12が、そのパイル糸17が下に潜っている緯糸13fの前後に織り込まれている合計2本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが1本である液晶パネル基板用ラビング材を図示している。図3に図示する液晶パネル基板用ラビング材において、緯糸は、順次繰り返して織り込まれる第1緯糸13aと第2緯糸13bと第3緯糸13cと第4緯糸13dとの4本の緯糸を単位緯糸として構成されている。3本1組の細い地経糸11aとパイル糸17aと太い地経糸12aが単位緯糸と共に構成する織組織図3b参照と、織幅方向Wにおいて隣り合う他の3本1組の細い地経糸11bとパイル糸17bと太い地経糸12bが単位緯糸と共に構成する織組織図3c参照と、単位緯糸の緯糸2本に相当する半リピート分だけ製織方向Lにおいて位相を異にしている。織幅方向Wの片側の細い地経糸11aは、第1緯糸13aの上を越え、第2緯糸13bと第3緯糸13cの下に続けて潜り、第4緯糸13dの上を越えている。その片側の太い地経糸12aは、第1緯糸13aの上を越え、第2緯糸13bの下に潜り、第3緯糸13cと第4緯糸13dの上を続けて越えている。その片側のパイル糸17aは、第4緯糸13dの下を潜り抜け、その下を潜り抜けた緯糸13d13fに係止された一対のパイル片1414に成るルーズパイル15aを形成している。それらの細い地経糸11aとパイル糸17aと太い地経糸12aに隣り合う他の組の細い地経糸11bは、第1緯糸13aの下に潜り、第2緯糸13bと第3緯糸13cの上を続けて越え、第4緯糸13dの下に潜っている。その隣り合う他の組の太い地経糸12bは、第1緯糸13aと第2緯糸13bと第3緯糸13cの上を続けて越え、第4緯糸13dの下に潜っている。その隣り合う他の組のパイル糸17bは、第2緯糸13bの下を潜り抜け、その下を潜り抜けた緯糸13b13fに係止された一対のパイル片1414に成るルーズパイル15bを形成している。図4は、1緯糸13fの下を潜り抜けたパイル糸17がルーズパイル15を形成しており、2パイル片14を係止している緯糸13fの上を越えている細い地経糸11が、そのパイル片14を係止している緯糸13fの上だけを越えており、そのパイル糸17が下に潜っている緯糸13fの前後に織り込まれている合計2本の何れの緯糸の上をも越えておらず、3パイル片14を係止している緯糸13fの上を越えている太い地経糸12が、そのパイル糸17が下に潜っている緯糸13fの前後に織り込まれている合計2本の緯糸の中の何れか1本の緯糸の上を越えており、4パイル糸17が下に潜っている緯糸13fの前後に織り込まれている合計2本の緯糸の中で、太い地経糸12が上を越えている緯糸の本数nと、細い地経糸11が上を越えている緯糸の本数mとの差n-mが1本である液晶パネル基板用ラビング材を図示している。図4に図示する液晶パネル基板用ラビング材において、緯糸は、順次繰り返して織り込まれる第1緯糸13aと第2緯糸13bと第3緯糸13cと第4緯糸13dとの4本の緯糸を単位緯糸として構成されている。3本1組の細い地経糸11aとパイル糸17aと太い地経糸12aが単位緯糸と共に構成する織組織図4b参照と、織幅方向Wにおいて隣り合う他の3本1組の細い地経糸11bとパイル糸17bと太い地経糸12bが単位緯糸と共に構成する織組織図4c参照と、単位緯糸の緯糸2本に相当する半リピート分だけ製織方向Lにおいて位相を異にしている。織幅方向Wの片側の細い地経糸11aは、第1緯糸13aの上を越え、第2緯糸13bと第3緯糸13cと第4緯糸13dの下を続けて潜っている。その片側の太い地経糸12aは、第1緯糸13aの上を越え、第2緯糸13bと第3緯糸13cの下を続けて潜り、第4緯糸13dの上を越えている。その片側のパイル糸17aは、第1緯糸13aの下を潜り抜け、その下を潜り抜けた緯糸13a13fに係止された一対のパイル片1414に成るルーズパイル15aを形成している。それらの細い地経糸11aとパイル糸17aと太い地経糸12aに隣り合う他の組の細い地経糸11bは、第1緯糸13aと第2緯糸13bの下を続けて潜り、第3緯糸13cの上を越え、第4緯糸13dの下に潜っている。その隣り合う他の組の太い地経糸12bは、第1緯糸13aの下に潜り、第2緯糸13bと第3緯糸13cの上を続けて越え、第4緯糸13dの下に潜っている。その隣り合う他の組のパイル糸17bは、第3緯糸13cの下を潜り抜け、その下を潜り抜けた緯糸13c13fに係止された一対のパイル片1414に成るルーズパイル15bを形成している。図5は、1単位緯糸が、順次繰り返して織り込まれる第1緯糸13aと第2緯糸13bと第3緯糸13cと第4緯糸13dとの4本の緯糸によって構成され、2太い地経糸12が、単位緯糸4本中の1本の緯糸の下を潜り、単位緯糸4本中の3本の緯糸の上を続けて越えており、3細い地経糸11が、太い地経糸12が続けて越える3本の緯糸の中の最初に織り込まれる1本の緯糸13fと最後に織り込まれる1本の緯糸13fの中間で織り込まれる1本の緯糸と、太い地経糸12が潜る1本の緯糸の下を潜り、太い地経糸12が続けて越える3本の緯糸の中の最初に織り込まれる1本の緯糸13fと最後に織り込まれる1本の緯糸13fとの合計2本の緯糸13f13fの上を越えており、4パイル糸17が、細い地経糸11と太い地経糸12が共に越える単位緯糸4本中の3本の緯糸の中の最初に織り込まれる1本の緯糸13fと最後に織り込まれる1本の緯糸13fの下に潜り抜ける共に、単位緯糸4本中の3本の緯糸の中の最初に織り込まれる1本の緯糸13fと最後に織り込まれる1本の緯糸13fの中間で織り込まれる1本の緯糸の上を越え、単位緯糸4本中の3本の緯糸の中の最初に織り込まれる1本の緯糸13fと最後に織り込まれる1本の緯糸13fに係止されたファーストパイル16を形成しており、5パイル糸17を係止している単位緯糸4本中の3本の緯糸の中の最初に織り込まれる1本の緯糸13fと最後に織り込まれる1本の緯糸13fの上を越えている細い地経糸11が、そのパイル片14を係止している単位緯糸4本中の3本の緯糸の中の最初に織り込まれる1本の緯糸13fと最後に織り込まれる1本の緯糸13fの合計2本の緯糸13f13fの上だけを越えており、そのパイル糸17が下に潜っている緯糸13fの前後に織り込まれている緯糸の上を越えておらず、6パイル片14を係止している2本の緯糸13f13fの上を越えている太い地経糸12が、そのパイル片14を係止している単位緯糸4本中の3本の緯糸の中の最初に織り込まれる1本の緯糸13fと最後に織り込まれる1本の緯糸13fとの2本の緯糸13f13fと、その2本の緯糸13f13fの間で織り込まれる1本の緯糸との合計3本の緯糸の上を越えており、7パイル糸17が下に潜っている単位緯糸4本中の3本の緯糸の中の最初に織り込まれる1本の緯糸13fと最後に織り込まれる1本の緯糸13fの各緯糸13f13fの前後に織り込まれている合計4本の緯糸の中で、太い地経糸12が上を越えている緯糸の本数nと、細い地経糸11が上を越えている緯糸の本数mとの差n-mが1本である液晶パネル基板用ラビング材を図示している。図5に図示する液晶パネル基板用ラビング材において、3本1組の細い地経糸11aとパイル糸17aと太い地経糸12aが単位緯糸と共に構成する織組織図5b参照と、織幅方向において隣り合う他の3本1組の細い地経糸11bとパイル糸17bと太い地経糸12bが単位緯糸と共に構成する織組織図5c参照と、単位緯糸の緯糸1本に相当する1/4リピート分だけ製織方向Lにおいて位相を異にしている。織幅方向Wの片側の細い地経糸11aは、第1緯糸13aの下に潜り、第2緯糸13bの上を越え、第3緯糸13cの下に潜り、第4緯糸13dの上を越えている。その片側の太い地経糸12aは、第1緯糸13aの下に潜り、第2緯糸13bと第3緯糸13cと第4緯糸13dの上を続けて越えている。その片側のパイル糸17aは、第2緯糸13bの下を潜り、第3緯糸13cの上を越え、第4緯糸13dの下を潜り、その潜り抜けた第2緯糸13bと第4緯糸13dとの2本の13f13fに係止された一対のパイル片1414に成るファーストパイル16aを形成している。それらの細い地経糸11aとパイル糸17aと太い地経糸12aに隣り合う他の組の細い地経糸11bは、第1緯糸13aの上を越え、第2緯糸13bの下に潜り、第3緯糸13cの上を越え、第4緯糸13dの下に潜っている。その隣り合う他の組の太い地経糸12bは、第1緯糸13aの上を越え、第2緯糸13bの下に潜り、第3緯糸13cと第4緯糸13dの上を続けて越えている。その隣り合う他の組のパイル糸17bは、第3緯糸13cの下に潜り、第4緯糸13dの上を越え、第1緯糸13aの下に潜り、その下を潜り抜ける第3緯糸13cと第1緯糸13aとの2本の13f13fに係止された一対のパイル片1414に成るファーストパイル16bを形成している。経パイル織物の裏面非パイル面には接着剤を塗布し、パイル片14の根元をベース織地に接着固定するとよい。その接着剤の塗布量は概して50~80g/m2乾燥重量にするとよい。[実施例1]総繊度55dtex/24filのポリエステルマルチフィラメント糸2本を合撚した合計総繊度110dtex/48filのポリエステルマルチフィラメント合撚糸は、細い地経糸11として使用される。総繊度82.5dtex/36filのポリエステルマルチフィラメント糸2本を合撚した合計総繊度165dtex/72filのポリエステルマルチフィラメント合撚糸は、太い地経糸12として使用される。総繊度55dtex/24filのポリエステルマルチフィラメント糸2本を合撚した合計総繊度110dtex/48filのポリエステルマルチフィラメント合撚糸は、緯糸13として使用される。繊度30綿番手60/2s綿番手約195dtexのコットン綿繊維紡績糸は、パイル糸14として使用される。細い地経糸11とパイル糸17と太い地経糸12は、細い地経糸11→パイル糸17→太い地経糸12の順に繰り返して配列される。細い地経糸11とパイル糸17と太い地経糸12の3本の糸条は、1組にして、筬羽間に通される。緯糸は、4本1組にして順次繰り返して織り込まれる。その4本1組の緯糸13a13b13c13dを繰り返して織り込む過程において、細い地経糸11aは、第1緯糸13aと第2緯糸13bと第3緯糸13cの下に続けて潜り、第4緯糸13dの上を越える図2b参照。その細い地経糸11aの組に属する太い地経糸12aは、第1緯糸13aの上を越え、第2緯糸13bの下に潜り、第3緯糸13cと第4緯糸13dの上を続けて越える図2b参照。その細い地経糸11aと太い地経糸12aの組に属するパイル糸17aは、第4緯糸13dの下を潜り抜け、その下を潜り抜けた緯糸13d13fに係止された一対のパイル片1414に成るルーズパイル15aを形成する図2b参照。その細い地経糸11aと太い地経糸12aとパイル糸17aに対して、織幅方向Wにおいて隣り合う他の組の細い地経糸11bは、第1緯糸13aの下に潜り、第2緯糸13bの上を越え、第3緯糸13cと第4緯糸13dの下を続けて潜り抜ける図2c参照。その細い地経糸11bの組に属する太い地経糸12bは、第1緯糸13aと第2緯糸13bと第3緯糸13cの上を続けて越え、第4緯糸13dの下を潜り抜ける図2c参照。その細い地経糸11bと太い地経糸12bの組に属するパイル糸17bは、第2緯糸13bの下を潜り抜け、その下を潜り抜けた緯糸13b13fに係止された一対のパイル片1414に成るルーズパイル15bを形成する図2c参照。このようにして、経糸密度92本/25.4mm、緯糸密度110本/25.4mm、厚み2.5mmパイル長1.7mm、地経糸のカバーファクターが1073の経パイル織物図2参照が、ダブルモケット織機により織成される。織成された経パイル織物は、その裏面にアクリル樹脂系エマルジョン接着剤を塗布して液晶パネル基板用ラビング材に仕上げられる。実施例2において、アクリル樹脂系エマルジョン接着剤の乾燥塗布量は、65g/m2に設定される。[比較例1]実施例1の場合と同様に、総繊度55dtex/24filのポリエステルマルチフィラメント糸2本を合撚した合計総繊度110dtex/48filのポリエステルマルチフィラメント合撚糸は、細い地経糸11として使用される。総繊度82.5dtex/36filのポリエステルマルチフィラメント糸2本を合撚した合計総繊度165dtex/72filのポリエステルマルチフィラメント合撚糸は、太い地経糸12として使用される。総繊度55dtex/24filのポリエステルマルチフィラメント糸2本を合撚した合計総繊度110dtex/48filのポリエステルマルチフィラメント合撚糸は、緯糸13として使用される。繊度30綿番手60/2s綿番手約195dtexのコットン綿繊維紡績糸は、パイル糸14として使用される。細い地経糸11とパイル糸17と太い地経糸12は、細い地経糸11→パイル糸17→太い地経糸12の順に繰り返して配列される。細い地経糸11とパイル糸17と太い地経糸12の3本の糸条は、1組にして、筬羽間に通される。緯糸は、4本1組にして順次繰り返して織り込まれる。その4本1組の緯糸13a13b13c13dを繰り返して織り込む過程において、細い地経糸11aと太い地経糸12aは、2本引き揃えの組を成し、第1緯糸13aの上を越え、第2緯糸13bと第3緯糸13cの下に続けて潜り、第4緯糸13dの上を越える図6b参照。その細い地経糸11aと太い地経糸12aの組に属するパイル糸17aは、第1緯糸13aの下を潜り抜け、その下を潜り抜けた緯糸13a13fに係止された一対のパイル片1414に成るルーズパイル15aを形成する図6b参照。その細い地経糸11aと太い地経糸12aとパイル糸17aに対して、織幅方向Wにおいて隣り合う他の組の細い地経糸11bと太い地経糸12bは、第1緯糸13aの下に潜り、第2緯糸13bと第3緯糸13cの上を続けて越え、第4緯糸13dの下を潜り抜ける図6c参照。その細い地経糸11bと太い地経糸12bの組に属するパイル糸17bは、第3緯糸13cの下を潜り抜け、その下を潜り抜けた緯糸13c13fに係止された一対のパイル片1414に成るルーズパイル15bを形成する図6c参照。このようにして、経糸密度が92本/25.4mmであり、緯糸密度が110本/25.4mmであり、厚みが2.5mmパイル長1.7mmであり、地経糸のカバーファクターが1073であり、細い地経糸11と太い地経糸12が2本引き揃えの組を成し、2本引き揃えの組を成す緯糸と交絡する2本緯畦2/2緯畦織組織をベースとし、その各組2本の細い地経糸11と太い地経糸12が交絡して上を越える緯糸13fに係止される経パイル織物図6参照がダブルモケット織機により織成される。織成された経パイル織物は、その裏面にアクリル樹脂系エマルジョン接着剤を塗布して液晶パネル基板用ラビング材に仕上げられる。比較例2において、アクリル樹脂系エマルジョン接着剤の乾燥塗布量は、65g/m2に設定される。[評価1]比較例1のラビング材の細い地経糸11の織縮み率は23.5であり、太い地経糸12の織縮み率は7.5であった。比較例1のラビング材の細い地経糸11の織縮み率αと太い地経糸12の織縮み率βとの差α-βは16であったが、太い地経糸12の織縮み率が7.5であり、太い地経糸12が弛緩状態にあることから、太い地経糸12がパイル片を細い地経糸側11へと織幅方向Wに押し倒す作用が少なく、パイル片の織幅方向Wへの傾斜は少なく感じられた。実施例1のラビング材の細い地経糸11の織縮み率は13.6であり、太い地経糸12の織縮み率は0であり、ラビング材の中に合って太い地経糸12は細い地経糸11に比して緊張状態に保たれており、実施例1のラビング材は、比較例1のラビング材に比して、パイル片が織幅方向Wに強く傾斜していることが感じ取られた。比較例1のラビング材のパイル片の織幅方向Wへの傾斜角度は67°±3°であったが、実施例1のラビング材のパイル片の織幅方向Wへの傾斜角度は77°±3°であり、比較例1のラビング材のパイル片に比して、実施例1のラビング材のパイル片が織幅方向Wに大きく傾斜していることが確認された。[実施例2]繊度30綿番手60/2s綿番手約195dtexのコットン綿繊維紡績糸は、細い地経糸11として使用される。繊度13綿番手30/2s綿番手約444dtexのコットン綿繊維紡績糸は、太い地経糸12に使用される。繊度20綿番手40/2s綿番手約278dtexのコットン綿繊維紡績糸は、緯糸13に使用される。繊度20綿番手40/2s綿番手約278dtexのコットン綿繊維紡績糸は、パイル糸17に使用される。細い地経糸11とパイル糸17と太い地経糸12は、細い地経糸11→パイル糸17→太い地経糸12の順に繰り返して配列される。細い地経糸11とパイル糸17と太い地経糸12の3本の糸条は、1組にして、筬羽間に通される。緯糸は、4本1組にして順次繰り返して織り込まれる。その4本1組の緯糸13a13b13c13dを繰り返して織り込む過程において、細い地経糸11aは、第1緯糸13aの上を越え、第2緯糸13bと第3緯糸13cの下に続けて潜り、第4緯糸13dの上を越える図3b参照。その細い地経糸11aの組に属する太い地経糸12aは、第1緯糸13aの上を越え、第2緯糸13bの下に潜り、第3緯糸13cと第4緯糸13dの上を続けて越える図3b参照。その細い地経糸11aと太い地経糸12aの組に属するパイル糸17aは、第4緯糸13dの下を潜り抜け、その下を潜り抜けた緯糸13d13fに係止された一対のパイル片1414に成るルーズパイル15aを形成する図3b参照。その細い地経糸11aと太い地経糸12aとパイル糸17aに対して、織幅方向Wにおいて隣り合う他の組の細い地経糸11bは、第1緯糸13aの下に潜り、第2緯糸13bと第3緯糸13cの上を続けて越え、第4緯糸13dの下を潜り抜ける図3c参照。その細い地経糸11bの組に属する太い地経糸12bは、第1緯糸13aと第2緯糸13bと第3緯糸13cの上を続けて越え、第4緯糸13dの下を潜り抜ける図3c参照。その細い地経糸11bと太い地経糸12bの組に属するパイル糸17bは、第2緯糸13bの下を潜り抜け、その下を潜り抜けた緯糸13b13fに係止された一対のパイル片1414に成るルーズパイル15bを形成する図3c参照。このようにして、経糸密度40本/25.4mm、緯糸密度50本/25.4mm、厚み2.5mmパイル長1.7mm、地経糸のカバーファクターが701の経パイル織物図3参照がダブルモケット織機により織成される。織成された経パイル織物は、その裏面にアクリル樹脂系エマルジョン接着剤を塗布して液晶パネル基板用ラビング材に仕上げられる。実施例1において、アクリル樹脂系エマルジョン接着剤の乾燥塗布量は、65g/m2に設定される。[比較例2]実施例2の場合と同様に、繊度30綿番手60/2s綿番手約195dtexのコットン綿繊維紡績糸は細い地経糸11に、繊度13綿番手30/2s綿番手約444dtexのコットン綿繊維紡績糸は太い地経糸12に、繊度20綿番手40/2s綿番手約278dtexのコットン綿繊維紡績糸は緯糸13に、繊度20綿番手40/2s綿番手約278dtexのコットン綿繊維紡績糸はパイル糸17に、それぞれ使用される。細い地経糸11とパイル糸17と太い地経糸12は、細い地経糸11→パイル糸17→太い地経糸12の順に繰り返して配列される。細い地経糸11とパイル糸17と太い地経糸12の3本の糸条は、1組にして、筬羽間に通される。緯糸は、4本1組にして順次繰り返して織り込まれる。その4本1組の緯糸13a13b13c13dを繰り返して織り込む過程において、細い地経糸11aと太い地経糸12aは、2本引き揃えの組を成し、第1緯糸13aの上を越え、第2緯糸13bと第3緯糸13cの下に続けて潜り、第4緯糸13dの上を越える図6b参照。その細い地経糸11aと太い地経糸12aの組に属するパイル糸17aは、第1緯糸13aの下を潜り抜け、その下を潜り抜けた緯糸13a13fに係止された一対のパイル片1414に成るルーズパイル15aを形成する図6b参照。その細い地経糸11aと太い地経糸12aとパイル糸17aに対して、織幅方向Wにおいて隣り合う他の組の細い地経糸11bと太い地経糸12bは、第1緯糸13aの下に潜り、第2緯糸13bと第3緯糸13cの上を続けて越え、第4緯糸13dの下を潜り抜ける図6c参照。その細い地経糸11bと太い地経糸12bの組に属するパイル糸17bは、第3緯糸13cの下を潜り抜け、その下を潜り抜けた緯糸13c13fに係止された一対のパイル片1414に成るルーズパイル15bを形成する図6c参照。このようにして、経糸密度が40本/25.4mmであり、緯糸密度が50本/25.4mmであり、厚みが2.5mmパイル長1.7mmであり、地経糸のカバーファクターが701であり、細い地経糸11と太い地経糸12が2本引き揃えの組を成し、2本引き揃えの組を成す緯糸と交絡する2本緯畦2/2緯畦織組織をベースとし、その各組2本の細い地経糸11と太い地経糸12が交絡して上を越える緯糸13fに係止される経パイル織物図6参照がダブルモケット織機により織成される。織成された経パイル織物は、その裏面にアクリル樹脂系エマルジョン接着剤を塗布して液晶パネル基板用ラビング材に仕上げられる。比較例1において、アクリル樹脂系エマルジョン接着剤の乾燥塗布量は、65g/m2に設定される。[評価2]それぞれパイル面を織幅方向Wに撫でて実施例2のラビング材と比較例2のラビング材のパイル片の織幅方向Wへの傾斜の度合いを比較すると、実施例2のラビング材のパイル片が比較例2のラビング材のパイル片に比して織幅方向Wに強く傾斜していることが感じ取られた。